(57)【要約】  本発明は、一つの第一の飽和ポリヒドロキシ成分と、任意の一つの第二の飽和ポリヒドロキシ成分と、少なくとも一つの金属成分と、水と、少なくとも一つのポリイソシアナートとを含み、一つの第二のポリヒドロキシ化合物は、一つの第一のポリヒドロキシ化合物とは異なる、二成分系被覆組成物に関する。得られた組成物は、優れた引掻抵抗と、比較的良好な機械特性と、良好な適用性とを提供する。【特許請求の範囲】
【請求項１】
（Ｉ）
（ｉ）ポリエーテルポリオール、ポリエステルポリオール、Ｃ2〜Ｃ32アルキルポリオールおよび糖アルコールからなる群から選択される一つの第一の飽和ポリヒドロキシ化合物；
（ｉｉ）二成分組成物の全質量を基準として、水≧１質量％〜≦５０質量％；および
（ｉｉｉ）二成分組成物の全質量を基準として、金属酸化物、金属水酸化物、金属アルミン酸塩および金属ケイ酸塩からなる群から選択される少なくとも一つの金属成分≧２質量％〜≦５０質量％
を含む成分Ａと；
（ＩＩ）少なくとも一つのポリイソシアナートを含む成分Ｂと
を含む、二成分被覆組成物。
【請求項２】
前記一つの第一の飽和ポリヒドロキシ化合物は、ポリエチレングリコール、ポリプロピレングリコール、ポリプロピレンオキシドジオールおよびポリプロピレンオキシドトリオールからなる群から選択される、請求項１記載の二成分組成物。
【請求項３】
前記一つの第一の飽和ポリヒドロキシ化合物の量は、前記二成分組成物の全質量を基準として、≧５．０質量％〜≦４０質量％の範囲内にある、請求項１または２記載の二成分組成物。
【請求項４】
前記一つの第一の飽和ポリヒドロキシ化合物は、ＤＩＮ  ５５６７２−１に従って決定して、≧１００〜≦２０，０００ｇ／ｍｏｌの範囲内の質量平均分子量Ｍwを有する、請求項１から３までのいずれか１項記載の二成分組成物。
【請求項５】
成分Ａは、さらに（ｉｖ）前記一つの第一の飽和ポリヒドロキシ化合物とは異なる、ポリエーテルポリオール、ポリエステルポリオール、Ｃ2〜Ｃ32アルキルポリオールおよび糖アルコールからなる群から選択される一つの第二の飽和ポリヒドロキシ化合物を含む、請求項１記載の二成分組成物。
【請求項６】
前記一つの第二の飽和ポリヒドロキシ化合物は、Ｃ2〜Ｃ32アルキルポリオールおよび糖アルコールからなる群から選択される、請求項５記載の二成分組成物。
【請求項７】
前記一つの第二の飽和ポリヒドロキシ化合物の量は、前記二成分組成物の全質量を基準として、≧０．２質量％〜≦２０質量％の範囲内にある、請求項５または６記載の二成分組成物。
【請求項８】
前記一つの第二の飽和ポリヒドロキシ化合物は、ＤＩＮ  ５５６７２−１に従って決定して、≧５０〜≦２，０００ｇ／ｍｏｌの範囲内の質量平均分子量Ｍwを有する、請求項５から７までのいずれか１項記載の二成分組成物。
【請求項９】
前記少なくとも一つの金属酸化物および／または少なくとも一つの金属水酸化物は、酸化マグネシウム、水酸化マグネシウム、酸化カルシウムおよび水酸化カルシウムからなる群から選択される、請求項１記載の二成分組成物。
【請求項１０】
前記少なくとも一つのポリイソシアナートは、液状のオリゴマーまたはプレポリマーである、請求項１記載の二成分組成物。
【請求項１１】
前記少なくとも一つのポリイソシアナートは、ペンタメチレンジイソシアナート、ヘキサメチレンジイソシアナート、イソホロンジイソシアナート、２，２，４−および２，４，４−トリメチル−１，６−ヘキサメチレンジイソシアナート、ブタン−１，４−ジイソシアナート、ジシクロヘキシルメタンジイソシアナート、メチルシクロヘキサンジイソシアナート（全ての異性体）、シクロヘキサン１，３−および１，４−ジイソシアナート、１，１２−ドデカメチレンジイソシアナート、二量体脂肪酸のジイソシアナート；リジンメチルエステルジイソシアナート、１−イソシアナト−３，３，５−トリメチル−５−イソシアナトメチルシクロヘキサン、水素化ジフェニルメタンジイソシアナート、水素化２，４−トルエンジイソシアナート、水素化２，６−トルエンジイソシアナート、メチレンジフェニルジイソシアナート、トルエンジイソシアナート、ナフタレンジイソシアナート、ポリマーのメチレンジフェニルジイソシアナート、カルボジイミド変性メチレンジフェニルジイソシアナートからなる群から選択される、請求項１記載の二成分組成物。
【請求項１２】
前記少なくとも一つのポリイソシアナートの量は、前記二成分組成物の全質量を基準として、≧１０質量％〜≦９０質量％の範囲内にある、請求項１から１１までのいずれか１項記載の二成分組成物。
【請求項１３】
任意に、アミン触媒、アルカノールアミン触媒および金属触媒からなる群から選択される一つの触媒をさらに含む、請求項１記載の二成分組成物。
【請求項１４】
前記アミン触媒は、第三級脂肪族アミン触媒である、請求項１３記載の二成分組成物。
【請求項１５】
前記金属触媒は、ジラウリン酸ジブチルスズ、オクタン酸第一スズ、ネオデカン酸ビスマスおよびネオデカン酸亜鉛からなる群から選択される、請求項１３記載の二成分組成物。
【請求項１６】
前記触媒の量は、前記二成分組成物の全質量を基準として、≧０．０５質量％〜≦５質量％の範囲内にある、請求項１３から１５までのいずれか１項記載の二成分組成物。
【請求項１７】
少なくとも一つの添加物をさらに含む、請求項１から１６までのいずれか１項記載の二成分組成物。
【請求項１８】
前記少なくとも一つの添加物は、乳化剤、難燃剤、抗微生物剤、顔料、ＵＶ線安定剤、可塑剤、希釈剤、有機充填剤および無機充填剤からなる群から選択される、請求項１７記載の二成分組成物。
【請求項１９】
（Ｉ）
（ｉ）ポリエーテルポリオールおよびポリエステルポリオールからなる群から選択される少なくとも一つの第一の飽和ポリヒドロキシ化合物；
（ｉｉ）二成分組成物の全質量を基準として、水≧１質量％〜≦５０質量％；
（ｉｉｉ）二成分組成物の全質量を基準として、金属酸化物、金属水酸化物、金属アルミン酸塩および金属ケイ酸塩からなる群から選択される少なくとも一つの金属成分２質量％〜≦２５質量％；および
（ｉｖ）Ｃ2〜Ｃ6アルキルポリオールおよび糖アルコールからなる群から選択される少なくとも一つの第二の飽和ポリヒドロキシ化合物
を含む成分Ａと；
（ＩＩ）少なくとも一つのポリイソシアナートを含む成分Ｂと
を含む、請求項１記載の二成分被覆組成物。
【請求項２０】
（ａ）前記成分（ｉ）、（ｉｉ）および（ｉｉｉ）を混合することにより成分（Ａ）を製造すること；
（ｂ）成分（Ｂ）を、ステップ（ａ）の混合物に添加し、混合して、最終的な被覆組成物を得ること
のステップを含む、請求項１から１９までのいずれか１項記載の二成分組成物を製造する方法。
【発明の詳細な説明】
【技術分野】
【０００１】
本発明は、一つの第一の飽和ポリヒドロキシ成分と、任意の一つの第二の飽和ポリヒドロキシ成分と、任意の別のポリヒドロキシ成分と、少なくとも一つのポリイソシアナートと、少なくとも一つの金属成分とを含み、一つの第二のポリヒドロキシ化合物は、一つの第一のポリヒドロキシ化合物とは異なる、二成分系被覆組成物に関する。得られた組成物は、優れた引掻抵抗と、比較的良好な機械特性と、良好な適用性とを提供する。
【０００２】
背景技術
被覆は、重要でかつ急速に成長している付加価値用途である。被覆はしばしば、装飾機能と保護機能とを有する。建設用の、特にフローリング用および防水用の被覆組成物は、大抵はエポキシ樹脂またはポリウレタン樹脂をベースとする。
【０００３】
エポキシ樹脂をベースとする被覆組成物は、審美的に満足のいくような光沢表面を提供する。一方で、エポキシ樹脂をベースとするフローリング組成物は、特定の欠点を有する。たとえば、特に低温で、不所望なかぶり効果が生じることがある。さらに、光沢の強さは、しばしば温度により影響を受け、寒冷の環境では低下することがある。さらに、含まれる化学物質（たとえばエポキシドおよびアミン）は、欧州ＲＥＡＣＨ規則によりますます有害であると見なされるようになっているため、このような制限を克服するために代替の化学物質が望まれている。
【０００４】
ポリウレタン（ＰＵ）は、ヒドロキシル基またはアミン基とイソシアナート基との間の反応により生じるカルバマート（ウレタン／尿素）結合により結合された有機単位の鎖から構成されたポリマーからなる。工業的には、ポリウレタンポリマーは、通常ではイソシアナートとポリオールとの反応により形成され、この場合、イソシアナートとポリオールとの両方は、一分子あたり平均して二つ以上の官能基を含む。ＰＵは、超低密度発泡体から高性能複合材料までの極めて多様な形態で製造することができるため、多様な用途に使用することができる。用途の例は、フレキシブルな高反発性発泡体シート、剛性フォーム断熱パネル、電気用ポッティングコンパウンド、高性能接着剤、表面被覆、包装、表面シーラントおよび合成繊維を含む。
【０００５】
ＰＵを好結果でエラストマー、接着剤および熱可塑性樹脂にする材料的な全ての側面は、高性能被覆の製造にも十分に転用される。したがって、ＰＵ被覆は、特に耐久性、耐摩耗性、審美性、および配合柔軟性について評価されている。さらに、ＰＵ接着剤のように、ＰＵ被覆は、ほとんど全ての作業のプロセス要件に適合するように多数の形態で提供することができる。
【０００６】
しばしば二液性被覆または２Ｋポリウレタン系ともいわれる、二成分系ポリウレタン被覆は、おそらくポリウレタン被覆の中で最も一般的に知られている。二成分とは、適用の直前に（しばしばＡパートとＢパートともいわれる）二つの樹脂パッケージを混合するプロセスを説明している。一方のパッケージは、反応性化学基（たとえばヒドロキシルまたはアミン）を有する樹脂を含み、他方のパッケージは、これらの化学基と反応することができるポリイソシアナート樹脂を含む。二成分系被覆の主要な利点は、理論的に無限の貯蔵安定性、および二つの樹脂を混合した際の急速な硬化反応、および適用前の簡単な混合プロセスである。
【０００７】
十分に緩慢に硬化するアミンを用いた二成分ポリウレタンや、水およびＣＯ2スカベンジャーを用いた三成分ポリウレタンは、以前から公知である。しかしながら、三成分パッケージは、市場では一般的ではなく、二成分ポリ尿素組成物中に使用されるアミンは、比較的高価でありかつしばしば健康に有害である。
【０００８】
米国特許第５，０７７，３４９号明細書は、ポリウレタンプラスチックの製造方法を開示している。ポリオールポリブタジエン樹脂をベースとするこの二成分組成物は、柔軟性が高くかつ低い引張強度を有する。
【０００９】
先に引用した従来技術から得られる被覆組成物は、軟質であり、したがってこの被覆に対して所望の機械強度を提供しない。
【００１０】
ポリオールおよび他の原料から水分を除去するために、一成分および二成分ポリウレタン系に、少量の酸化カルシウムを添加するのが一般的である。このような使用は、米国特許第３９１９１７３号明細書に記載されている。これらの系に酸化カルシウムを添加する目的は、水が不所望な副反応を引き起こすことを防ぐことであり、したがって水は不純物と見なされる。
【００１１】
金属酸化物、水酸化物、（ＣａＯ、Ｃａ（ＯＨ）2）、水とポリオールとイソシアナートと組み合わせたセメントの使用もまた、たとえば欧州特許第２９４４６２２号明細書に十分に記載されている。この系内で水は、系内のシアナート（ＮＣＯ）と反応することで、物理特性において利点を提供しかつ適用において水分を許容する系を作り出す尿素結合を形成するために用いられる。
【００１２】
貯蔵安定性を得るために、このような系は、金属酸化物、水酸化物、（ＣａＯ、Ｃａ（ＯＨ）2）、二液成分（イソシアナート＋ポリオール、水）と組み合わせたセメント用の粉末成分を使用するので、設計上では三つ以上の成分となる。
【００１３】
多成分組成物は、使用において複雑さを引き起こし、しばしば適用の間にエラーを生じ、被覆またはフローリングの早期の失敗を引き起こす。多成分材料は、その適用手順においても制限がある。たとえば、スプレー塗布は、標準的な工業装置を用いては不可能である。
したがって、現在特許請求の範囲に記載されている発明の主題は、良好な機械特性、十分な貯蔵寿命およびポットライフを有する被覆組成物を生じる二成分組成物を提供することであった。
【００１４】
発明の概要
意外にも、ポリイソシアナートおよび水と特定のポリヒドロキシ化合物との組合せが、十分な貯蔵寿命および十分に速い硬化速度を伴うポットライフとを提供しかつ良好な機械特性を提供することが見出された。
【００１５】
よって、一つの態様では、現在特許請求の範囲に記載されている発明は、
（Ｉ）
（ｉ）ポリエーテルポリオール、ポリエステルポリオール、Ｃ2〜Ｃ32アルキルポリオールおよび糖アルコールからなる群から選択される一つの第一の飽和ポリヒドロキシ化合物；
（ｉｉ）ポリエーテルポリオール、ポリエステルポリオール、Ｃ2〜Ｃ32アルコールポリオールおよび糖アルコールからなる群から選択される任意の一つの第二の飽和ポリヒドロキシ化合物；ここで、この第二のポリヒドロキシ化合物は、第一のポリヒドロキシ化合物とは異なる；
（ｉｉｉ）水；
（ｉｖ）金属酸化物、金属水酸化物、金属アルミン酸塩および金属ケイ酸塩からなる群から選択される少なくとも一つの金属成分；
を含む成分Ａと；
（ＩＩ）少なくとも一つのポリイソシアナートを含む成分Ｂと
を含む二成分組成物に関する。
【００１６】
成分（Ａ）の成分（Ｂ）に対する質量比は、１：２０〜３：１の範囲内にある。
「二成分」組成物とは、二つの必須の成分を含む組成物を意味する。このような組成物は、さらに一つ以上の他の任意成分を含んでいてよい。
【００１７】
「ポリ」で始まる化合物名は、形式的に一分子あたり二つ以上の官能基を含む物質を表す。この化合物自体は、モノマーの化合物、オリゴマーの化合物またはポリマーの化合物であることができる。たとえば、ポリオールは、二つ以上のヒドロキシ基を有する化合物であり、ポリイソシアナートは、二つ以上のイソシアナート基を有する化合物である。
【００１８】
「平均官能価」の用語は、所定の分子の官能基の平均数を表す。
【００１９】
「Ｍw」は、質量平均分子量を表し、かつＤＩＮ  ５５６７２−１に従って決定され、かつポリスチレン校正標準を参照する。
【００２０】
本発明で使用されるような「質量％」は、二成分組成物の全質量を基準とする。
【００２１】
「飽和」の用語は、ポリヒドロキシ化合物が、炭素原子間に単結合だけを有することを意味する。
【００２２】
「オリゴマー」の用語は、２〜１０のモノマーからなるが、必ずしも分子量分布を有することはない分子を意味する。
【００２３】
「プレポリマー」の用語は、反応により中間的な分子量状態になったモノマーまたはモノマーの系を指す。この材料は、反応基による更なる重合により完全に硬化した高分子量状態にすることができる。
【００２４】
発明の詳細な説明
本発明の現在の組成物および配合物を記載する前に、このような組成物および配合物はもちろん変化してもよいため、本発明は、記載された特定の組成物および配合物に限定されるものではないと解釈される。また、本発明の範囲は、添付の特許請求の範囲によってのみ限定されるため、ここで使用される用語は、限定を意図するものではないと解釈される。
【００２５】
以後、群が、少なくとも特定数の実施態様を含むと定義される場合、これは、好ましくはこれらの実施態様だけからなる群も含むことを意味する。さらに、明細書および特許請求の範囲内での「第一の」、「第二の」、「第三の」または「（ａ）」、「（ｂ）」、「（ｃ）」、「（ｄ）」等の用語は、類似の構成要素を区別するために用いられ、必ずしも順序または時間順を説明するために用いられてはいない。このように用いられる用語は、適切な状況下で交換可能であり、かつここに記載された本発明の実施態様は、ここに記載または図示された順序とは別の順序で作業することができると解釈される。「第一の」、「第二の」、「第三の」または「（Ａ）」、「（Ｂ）」および「（Ｃ）」または「（ａ）」、「（ｂ）」、「（ｃ）」、「（ｄ）」、「ｉ」、「ｉｉ」等の用語が、方法または使用またはアッセイのステップに関する場合、これらのステップ間に時間または時間間隔の一貫性は存在せず、ここで上述または後述のように本出願に示されている場合を除いて、これらのステップは、同時に実施されてもよく、またはこのようなステップの間に、秒、分、時、日、週、月またはさらに年の時間間隔があってもよい。
【００２６】
以下の節では、本発明の異なる態様が、より詳細に定義されている。このように定義された各態様は、反対に明確に示されない限り、一つまたは複数の任意の別の態様と組み合わされてよい。特に、好ましいまたは有利であると示されている任意の特徴は、好ましいまたは有利であると示されている一つまたは複数の任意の別の特徴と組み合わされてよい。
【００２７】
本明細書全体を通して「一つの実施態様」または「実施態様」の言及は、実施態様との関連で記載された特定の特徴、構造または特性が、本発明の少なくとも一つの実施態様に含まれることを意味する。したがって、本明細書全体を通して様々な箇所での「一つの実施態様では」または「実施態様では」のフレーズの出現は、必ずしも全てが同じ実施態様を指すものではないが、同じ実施態様を指していてもよい。さらに、特定の特徴、構造または特性は、一つ以上の実施態様では、本開示から当業者には明らかなような任意の適切な方法で組み合わせられてよい。さらに、ここに記載されたいくつかの実施態様は、別の実施態様に含まれるいくつかの別ではない特徴を含み、異なる実施態様の特徴の組合せは、本発明の範囲内にあり、当業者には理解されるように、異なる実施態様を形成することを意味する。たとえば、添付の特許請求の範囲において、請求された実施態様のいずれも、任意の組合せで使用することができる。
【００２８】
（ａ）ポリヒドロキシ化合物
本発明のポリヒドロキシ化合物は、一つの第一のポリヒドロキシ化合物と、任意の一つの第二のポリヒドロキシ化合物とを含む。第二のポリヒドロキシ化合物は、組成物中に存在する場合、第一のポリヒドロキシ化合物とは異なる。必要な場合には、別のポリヒドロキシ化合物を使用してよい。
【００２９】
本発明の一つの第一のポリヒドロキシ化合物および一つの第二のポリヒドロキシ化合物は、飽和または（部分）芳香族ポリヒドロキシ化合物である。
【００３０】
好ましくは本発明の一つの第一のポリヒドロキシ化合物および一つの第二のポリヒドロキシ化合物は、アルカリ鹸化不可能なポリヒドロキシ化合物であり、したがってアルカリ加水分解に耐性である。
【００３１】
本発明の特許請求の範囲に記載された二成分系被覆組成物は、好ましくは、ポリブタジエンポリオールおよびポリイソプレンポリオールのような不飽和ポリオレフィンを含まず、より好ましくは本発明の特許請求の範囲に記載された二成分系被覆組成物は、ポリブタジエンジオールを含まない。
【００３２】
本発明の一つの第一のポリヒドロキシ化合物は、少なくとも二つのヒドロキシル基を有し、かつポリヒドロキシ化合物の質量を基準として≧０．５質量％〜≦１５質量％、好ましくは≧３質量％〜≦１０質量％の範囲内のヒドロキシル基含有量を有する。
【００３３】
本発明の一つの第一のポリヒドロキシ化合物は、ポリエーテルポリオール、ポリエステルポリオール、Ｃ2〜Ｃ56アルキルポリオールおよび糖アルコールからなる群から選択される。
【００３４】
好ましい実施態様では、本発明の一つの第一のポリヒドロキシ化合物は、ポリエーテルポリオールおよびポリエステルポリオールからなる群から選択される。
実施態様では、一つの第一のポリヒドロキシ化合物は、ポリエーテルポリオールである。
【００３５】
ポリエーテルポリオールは、触媒の存在で、２〜８、好ましくは２〜６の反応性水素原子を結合した形で含む少なくとも一つのスターター分子の添加によるアルキレンオキシドのアニオン重合のような公知の方法により得られるが、これに限定されるものではない。触媒として、水酸化ナトリウムもしくは水酸化カリウムのようなアルカリ金属水酸化物またはナトリウムメトキシド、ナトリウムエトキシド、カリウムエトキシドまたはカリウムイソプロポキシドのようなアルカリ金属アルコキシドを使用することが可能であるが、これらに限定されるものではなく、またカチオン重合の場合には、五塩化アンチモン、三フッ化ホウ素エーテラートまたは漂白土触媒のようなルイス酸を使用することができる。さらに、すでに上述したように、複金属シアン化物（またはＤＭＣ）化合物も、触媒として使用することができる。
【００３６】
適切なポリエーテルポリオールは、スターター分子の存在で、エチレンオキシド、プロピレンオキシド、ブチレンオキシドのようなアルキレンオキシド、およびテトラヒドロフランの重合により得られる生成物を含む。適切なスターター分子は、複数の活性水素原子を含み、水、ブタンジオール、エチレングリコール、プロピレングリコール、ジエチレングリコール、トリエチレングリコール、ジプロピレングリコール、ビスフェノールＡもしくはＦ、エタノールアミン、ジエタノールアミン、トリエタノールアミン、トルエンジアミン、ジエチルトルエンジアミン、フェニルジアミン、ジフェニルメタンジアミン、エチレンジアミンおよびシクロヘキサンジアミンを含むが、これらに限定されるものではない。
【００３７】
ポリエーテルポリオールの例は、ポリエチレンオキシドポリオールおよびポリプロピレンオキシドポリオール、特にポリエチレンオキシドジオール、ポリプロピレンオキシドジオール、ポリエチレンオキシドトリオールおよびポリプロピレンオキシドトリオールを含むが、これらに限定されるものではない。このようなポリエーテルポリオールは、当業者に公知であり、したがって、本発明は、このようなポリオールの選択により限定されるものではない。さらに、本発明の目的のために、CovestroによるArcol（登録商標）のような市場で入手可能なポリエーテルポリオールを使用してもよいが、これに限定されるものではない。
【００３８】
ポリエーテルポリオールの他の例は、エチレンオキシド末端（「ＥＯエンドキャップ」、エチレンオキシドエンドキャップ）のポリプロピレンオキシドポリオール、スチレン−アクリロニトリル−グラフトしたポリエーテルポリオール、たとえばBASF SEによるLupranol（登録商標）、Dow ChemicalsによるVoranol（商標）ポリオール、Voralux（商標）ポリオール、Specflex（商標）ポリオールおよびCovestroによるDesmophen（登録商標）である。
【００３９】
ポリエーテルポリオールの別の適切な例は、エチレンオキシド、プロピレンオキシド、ブチレンオキシド、テトラヒドロフラン（以後ＴＨＦという）およびこれらの混合物からなるモノマーから誘導される。ここで使用されるような「誘導される」の用語は、ポリエーテルポリオールの構成単位を指す。
【００４０】
実施態様では、ポリエーテルポリオールは、ＴＨＦのモノマーから誘導される。BASF SEによるPolyTHF（登録商標）のような市場で入手可能なポリエーテルポリオールを、本発明の目的のために使用してもよいが、これに限定されるものではない。
【００４１】
好ましくは、ポリエーテルポリオールは、ＤＩＮ  ５３２４０により決定して、≧３０〜≦６００ｍｇＫＯＨ／ｇの範囲内、より好ましくは≧３０〜≦５００ｍｇＫＯＨ／ｇの範囲内、最も好ましくは≧３０〜≦４５０ｍｇＫＯＨ／ｇの範囲内のヒドロキシル価を有する。
【００４２】
好ましくは、ポリエーテルポリオールは、≧１．７〜≦６の範囲内、より好ましくは≧１．５〜≦４の範囲内、最も好ましくは≧１．５〜≦３．５の範囲内の官能価を有する。
【００４３】
他の実施多様では、一つの第一のポリオキシ化合物は、ポリエステルポリオールである。
【００４４】
好ましくは、ポリエステルポリオールは、ＤＩＮ  ５３２４０により決定して、≧３０〜≦６００ｍｇＫＯＨ／ｇの範囲内、より好ましくは≧３０〜≦５００ｍｇＫＯＨ／ｇの範囲内、最も好ましくは≧３０〜≦４５０ｍｇＫＯＨ／ｇの範囲内のヒドロキシル価を有する。
【００４５】
好ましくは、ポリエステルポリオールは、≧２〜≦６の範囲内、より好ましくは≧２〜≦５の範囲内、最も好ましくは≧２〜≦４の範囲内の官能価を有する。
【００４６】
本発明に適切なポリヒドロキシ化合物としてのポリエステルポリオールは、少なくとも一つのカルボン酸と少なくとも一つのＣ2〜Ｃ10アルキルポリオールとを含む。「カルボン酸」の用語は、ジカルボン酸のような飽和および／または不飽和のポリカルボン酸を指す。少なくとも一つのカルボン酸は、ヒドロキシル基のような付加的な官能基を含んでよいが、これに限定されるものではない。
【００４７】
少なくとも一つのジカルボン酸は、好ましくは、一般式ＨＯＯＣ−（ＣＨ2）y−ＣＯＯＨの脂肪族ジカルボン酸であり、ここで、ｙは、２〜２０の実数であり、たとえばコハク酸、アジピン酸、グルタル酸、コハク酸、ピメリン酸、スベリン酸、アゼライン酸、セバシン酸、ヘプタンジカルボン酸、オクタンジカルボン酸、ノナンジカルボン酸、デカンジカルボン酸、ウンデカンジカルボン酸およびドデカンジカルボン酸である。ジカルボン酸は、個別にまたは混合物として、たとえばコハク酸とグルタル酸とアジピン酸との混合物の形で使用することができる。ポリエステルポリオールを製造するために、有利に、ジカルボン酸の代わりに、アルコール基中に１〜４の炭素原子を有するジカルボン酸エステル、ジカルボン酸無水物またはジカルボン酸塩化物のような相応するジカルボン酸誘導体を使用してよい。
【００４８】
好ましくは、少なくとも一つのＣ2〜Ｃ10アルキルポリオールは、エタンジオール、１，３−プロパンジオール、１，４−ブタンジオール、１，５−ペンタンジオール、１，６−ヘキサンジオール、１，１０−デカンジオール、２，２−ジメチル−１，３−プロパンジオール、２−メチル−１，３−プロパンジオール、１，２−プロパンジオール、３−メチル−１，５−ペンタンジオール、ジエチレングリコールおよびジプロピレングリコールのようなジアルキレンエーテルグリコール、２，２−ビス（ヒドロキシメチル）１，３−プロパンジオールならびにトリメチロールプロパンからなる群から選択される。
【００４９】
好ましい実施態様では、一つの第一の飽和ポリヒドロキシ化合物は、ポリエチレングリコール、ポリプロピレングリコールおよびポリプロピレンオキシドトリオールからなる群から選択される。
【００５０】
好ましい実施態様では、一つの第二の飽和ポリヒドロキシ化合物は、Ｃ2〜Ｃ56アルキルポリオールおよび糖アルコールからなる群から選択される。
【００５１】
他の実施態様では、一つの第二のポリヒドロキシ化合物は、好ましくはＣ2〜Ｃ32アルキルポリオール、より好ましくはＣ2〜Ｃ12アルキルポリオール、特に好ましくはＣ2〜Ｃ6アルキルポリオールである。
【００５２】
「Ｃ2〜Ｃ56アルキルポリオール」の用語は、少なくとも二つ、好ましくは二つ、三つ、四つまたは五つのヒドロキシル基により置換された線状もしくは分枝状の、環式もしくは非環式の飽和脂肪族基を指す。
【００５３】
Ｃ2〜Ｃ32アルキルポリオールの例は、エタンジオール、プロパンジオール、ネオペンチルグリコール、ブタンジオール、ペンタンジオール、ジエチレングリコール、トリエチレングリコール、ジプロピレングリコール、トリプロピレングリコール、シクロヘキサンジメタノール、トリメチロールプロパン、グリセロール、トリメチロールエタン、ペンタエリトリトール、ヘキサンジオール、ヘプタンジオール、オクタンジオール、ノナンジオール、デカンジオール、ウンデカンジオール、ドデカンジオール、トリデカンジオール、テトラデカンジオール、ペンタデカンジオール、ヘキサデカンジオール、ヘプタデカンジオール、オクタデカンジオール、ノナデカンジオール、エイコサンジオール、ヘンエイコサンジオール、ドコサンジオール、テトラコサンジオール、ヘキサコサンジオール、ヘプタコサンジオール、オクタコサンジオール、ノナコサンジオール、トリアコンタンジオール、ドトリアコンタンジオールおよびそれらの異性体である。
【００５４】
好ましいＣ2〜Ｃ12アルキルポリオールの例は、エタンジオール、プロパンジオール、ネオペンチルグリコール、ブタンジオール、ペンタンジオール、ジエチレングリコール、トリエチレングリコール、ジプロピレングリコール、トリプロピレングリコール、シクロヘキサンジメタノール、トリメチロールプロパン、グリセロール、トリメチロールエタン、ペンタエリトリトール、ヘキサンジオール、ヘプタンジオール、オクタンジオール、ノナンジオール、デカンジオール、ウンデカンジオール、ドデカンジオールおよびこれらの異性体である。
【００５５】
より好ましいＣ2〜Ｃ6アルキルポリオールは、エタンジオール、プロパンジオール、ネオペンチルグリコール、ブタンジオール、ペンタンジオール、ジエチレングリコール、トリエチレングリコール、ジプロピレングリコール、トリプロピレングリコール、シクロヘキサンジメタノール、トリメチロールプロパン、グリセロール、トリメチロールエタン、ペンタエリトリトール、ヘキサンジオールおよびこれらの異性体である。
【００５６】
他の実施態様では、一つの第二のポリヒドロキシ化合物は、糖アルコールである。
「糖アルコール」の用語は、糖から誘導されたアルコールを指す。糖アルコールは、一般式ＨＯＣＨ2（ＣＨＯＨ）nＣＨ2ＯＨを有し、ｎは、≧２〜≦１０の範囲内の実数である。
【００５７】
糖アルコールの適切な例は、キシリトール、ラクチトール、エリトリトール、マンニトール、ソルビトール、ガラクチトールおよびマルチトールを含むが、これらに限定されるものではない。
【００５８】
より好ましい実施態様では、一つの第二のポリヒドロキシ化合物は、プロパンジオール、ブタンジオール、グリセロール、ペンタエリトリトールおよびソルビトールからなる群から選択される。
【００５９】
好ましくは、一つの第一のポリヒドロキシ化合物は、ＤＩＮ  ５５６７２−１に従って決定して、≧１００〜≦２０，０００ｇ／ｍｏｌの範囲内、好ましくは≧１５０〜≦１５，０００ｇ／ｍｏｌの範囲内、より好ましくは≧２００〜≦１０，０００ｇ／ｍｏｌの範囲内、さらにより好ましくは≧２００〜≦８，０００ｇ／ｍｏｌの範囲内、最も好ましくは≧２００〜≦６，０００ｇ／ｍｏｌの範囲内の質量平均分子量Ｍwを有する。
【００６０】
好ましくは、一つの第二のポリヒドロキシ化合物は、ＤＩＮ  ５５６７２−１に従って決定して、≧５０〜≦２，０００ｇ／ｍｏｌの範囲内、好ましくは≧５０〜≦１，５００ｇ／ｍｏｌの範囲内、さらにより好ましくは≧５０〜≦１，０００ｇ／ｍｏｌの範囲内、最も好ましくは≧５０〜≦５００ｇ／ｍｏｌの範囲内の質量平均分子量Ｍwを有する。
【００６１】
好ましい実施態様では、一つの第一の飽和ポリヒドロキシ化合物の量は、二成分組成物の全質量を基準として、≧５．０質量％〜≦４０質量％の範囲内にある。
【００６２】
好ましい実施態様では、一つの第二の飽和ポリヒドロキシ化合物の量は、二成分組成物の全質量を基準として、≧０．２質量％〜≦２０質量％の範囲内にある。
【００６３】
第一および第二のポリヒドロキシ化合物は、任意の状態で存在することができる。「状態」の用語は、ポリヒドロキシ化合物の物理的形態を指す。好ましくは、第一および第二のポリヒドロキシ化合物は液体の状態である。
【００６４】
（ｂ）水
ポリヒドロキシ化合物中に存在する水の他に、水の付加的量が、現在特許請求の範囲に記載されている発明の組成物に添加され、その結果、二成分被覆組成物中に存在する水の量は、二成分組成物の全質量を基準として、≧１質量％〜≦５０質量％の範囲内、好ましくは≧５質量％〜≦４０質量％の範囲内、より好ましくは≧１０質量％〜≦４０質量％の範囲内にある。
【００６５】
（ｃ）金属成分
成分Ａは、金属酸化物、金属水酸化物、金属アルミン酸塩および金属ケイ酸塩ならびにこれらの混合物からなる群から選択される少なくとも一つの金属成分を含む。
【００６６】
実施態様では、少なくとも一つの金属成分は、金属酸化物および金属水酸化物からなる群から選択される。
【００６７】
有利な実施態様では、金属酸化物および金属水酸化物は、ＩＢ族、ＩＩＡ族、ＩＩＢ族、ＶＩＢ族、ＶＩＩＢ族、好ましくはＩＩＡ族の元素の酸化物および水酸化物に基づく。
【００６８】
ここでの「族」は、周期表の族を表す。
【００６９】
好ましい実施態様では、少なくとも一つの金属酸化物および／または少なくとも一つの金属水酸化物は、酸化マグネシウム、水酸化マグネシウム、酸化カルシウムおよび水酸化カルシウムからなる群から選択され、より好ましくは水酸化カルシウムおよび酸化カルシウムであり、最も好ましくは水酸化カルシウムである。
【００７０】
水酸化カルシウムおよび／または酸化カルシウムから選択されるカルシウム化合物の存在は、イソシアナート化合物と一つの第一のポリヒドロキシ化合物中に存在する水との反応により生成されるＣＯ2を消失させることにより、硬化した製品表面での気泡またはブリスターの形成を妨げる。
【００７１】
二成分被覆組成物中に存在する少なくとも一つの金属酸化物は、安定化する必要がある、そうでなければ数日の時間内に再分散不可能な塊として沈殿する。Ｃ2〜Ｃ6アルキルポリオールの使用は、金属酸化物を安定化し、長期間の貯蔵後でもこの金属酸化物の沈殿を妨げる。
【００７２】
他の好ましい実施態様では、少なくとも一つの金属酸化物および／または少なくとも一つの金属水酸化物の量は、二成分組成物の全質量を基準として、≧２質量％〜≦５０質量％の範囲内、好ましくは≧５質量％〜≦４０質量％の範囲内、より好ましくは≧１０質量％〜≦４０質量％の範囲内にある。
【００７３】
（ｄ）ポリイソシアナート
本発明の目的のために、少なくとも一つのポリイソシアナートは、脂肪族ポリイソシアナート、脂環式ポリイソシアナート、芳香族ポリイソシアナート、たとえばウレトンイミン基、アロファナート基、イソシアヌラート基、ウレタン基およびビウレット基を含む変性ポリイソシアナートを含む。
【００７４】
実施態様では、少なくとも一つのポリイソシアナートは、上述の脂肪族ポリイソシアナート、脂環式ポリイソシアナート、芳香族ポリイソシアナートおよび変性ポリイソシアナートの少なくとも一つのジイソシアナートである。これらの好ましいジイソシアナートの代表的な例は、たとえば米国特許第４，３８５，１３３号明細書、米国特許第４，５２２，９７５号明細書および米国特許第５，１６７，８９９号明細書から見出すことができる。
【００７５】
適切な脂環式ポリイソシアナートは、二つ以上のイソシアナート基が脂環式環に直接的におよび／または間接的に結合しているポリイソシアナートを含む。芳香族ポリイソシアナートは、二つ以上のイソシアナート基が芳香環に直接的におよび／または間接的に結合しているポリイソシアナートを含む。
【００７６】
実施態様では、脂肪族ポリイソシアナートおよび脂環式ポリイソシアナートは、直鎖状に結合するかもしくは環化しかつ二つのイソシアナート反応性末端基を有する６〜１００の炭素原子を含むことができる。
【００７７】
実施態様では、少なくとも一つのポリイソシアナートは、ペンタメチレンジイソシアナート、ヘキサメチレンジイソシアナート（ＨＤＩ）、イソホロンジイソシアナート（ＩＰＤＩ）、２，２，４−および２，４，４−トリメチル−１，６−ヘキサメチレンジイソシアナート、テトラメトキシブタン１，４−ジイソシアナート、ブタン−１，４−ジイソシアナート、ジシクロヘキシルメタンジイソシアナート、シクロヘキサン１，３−および１，４−ジイソシアナート、１，１２−ドデカメチレンジイソシアナート、二量体脂肪酸のジイソシアナート；リジンメチルエステルジイソシアナート、１−イソシアナト−３，３，５−トリメチル−５−イソシアナトメチルシクロヘキサン、水素化ジフェニルメタンジイソシアナート（Ｈ１２ＭＤＩ）、水素化２，４−トルエンジイソシアナート、水素化２，６−トルエンジイソシアナート、メチレンジフェニルジイソシアナート（ＭＤＩ）、２，４−トルエンジイソシアナート（２，４−ＴＤＩ）、２，６−トルエンジイソシアナート（２，６−ＴＤＩ）、ナフタレンジイソシアナート（ＮＤＩ）、テトラメチルキシリレンジイソシアナート（ＴＭＸＤＩ）、ｐ−キシリレンジイソシアナート、ならびにこれらの化合物の混合物、ポリマーのメチレンジフェニルジイソシアナート、カルボジイミド変性メチレンジフェニルジイソシアナート、トリス−（イソシアナトヘキシル）−イソシアヌラートおよびこれらのより高い同族体との混合物、トリス−（イソシアナトヘキシル）−ビウレットまたはより高い同族体との混合物からなる群から選択される。
【００７８】
メチレンジフェニルジイソシアナート（ＭＤＩ）は、三つの異なる異性体の形態で、すなわち２，２′−メチレンジフェニルジイソシアナート（２，２′−ＭＤＩ）、２，４′−メチレンジフェニルジイソシアナート（２，４′−ＭＤＩ）および４，４′−メチレンジフェニルジイソシアナート（４，４′−ＭＤＩ）で利用可能である。ＭＤＩは、モノマーＭＤＩ（ＭＭＤＩともいわれる）と、工業的ＭＤＩともいわれるポリマーＭＤＩ（ＰＭＤＩ）とに分類することができる。本発明のために、ポリマーＭＤＩが好ましい。ポリマーＭＤＩは、オリゴマー種およびＭＤＩ異性体を含む。したがって、ポリマーＭＤＩは、単一のＭＤＩ異性体または二つまたは三つのＭＤＩ異性体の異性体混合物を含んでよく、その残りはオリゴマー種である。ポリマーＭＤＩは、２より高いイソシアナート官能価を有する傾向がある。異性体比およびオリゴマー種の量は、これらの生成物中で広範囲に変化することができる。たとえば、ポリマーＭＤＩは、一般に、ＭＤＩ異性体を約３０〜８０質量％含んでよく、残りは前記のオリゴマー種である。ＭＤＩ異性体は、しばしば４，４′−ＭＤＩと、２，４′−ＭＤＩと、極めて低いレベルの２，２′−ＭＤＩとの混合物である。
【００７９】
好ましくは、少なくとも一つのポリイソシアナートは、ヘキサメチレンジイソシアナート（ＨＤＩ）、メチレンジフェニルジイソシアナート（ＭＤＩ）またはＭＤＩの誘導体、たとえばポリマーのメチレンジフェニルジイソシアナート、カルボジイミド変性メチレンジフェニルジイソシアナートのオリゴマーおよび／またはプレポリマーからなる群から選択される。
【００８０】
ポリマーのメチレンジフェニルジイソシアナートおよびカルボジイミド変性メチレンジフェニルジイソシアナートは、市場で入手可能であり、たとえばBASF SEによるLupranat（登録商標）M、Lupranat（登録商標）MIおよびLupranat（登録商標）MMまたはCovestroによるDesmodur MDIタイプであり、かつヘキサメチレンジイソシアナート（ＨＤＩ）をベースとするポリイソシアナート樹脂は、市場で入手可能であり、たとえばCovestroによるDesmodur N types（登録商標）、VencorexによるTolonate（商標）X  Floである。
【００８１】
ポリイソシアナートは、任意の状態で存在することができる。「状態」の用語は、ポリイソシアナートの物理的形態を指す。好ましくは、ポリイソシアナートは液状の状態で存在する。
【００８２】
好ましい実施態様では、少なくとも一つのポリイソシアナートは、二成分組成物の全質量を基準として、≧１０質量％〜≦９０質量％の範囲内、好ましくは≧２０質量％〜≦９０質量％の範囲内、より好ましくは≧２０質量％〜≦８０質量％の範囲内、最も好ましくは≧３０質量％〜≦８０質量％の範囲内の量で存在する。
【００８３】
（ｅ）触媒
本発明の二成分組成物は、さらに一つの触媒またはいくつかの触媒を含んでいてよい。
【００８４】
実施態様では、存在する場合に、少なくとも一つの触媒は、アミン触媒、アルカノールアミン触媒および金属触媒からなる群から選択される。
【００８５】
好ましい実施態様では、アミン触媒は、第三級脂肪族アミン触媒である。
【００８６】
他の好ましい実施態様では、第三級脂肪族アミン触媒は、トリエチレンジアミン、ペンタメチルジエチレントリアミン、ジメチルシクロヘキシルアミン、２，２′−ジモルホリノジエチルエーテル、２−（２−ジメチル−アミノエトキシ）エタノール、２−ジメチルアミノエチル３−ジメチルアミノプロピルエーテル、ビス（２−ジメチルアミノエチル）エーテル、Ｎ，Ｎ−ジメチルピペラジン、Ｎ−（２−ヒドロキシエトキシエチル）−２−アザ−ノルボラン、Jeffcat（商標）、Ｎ，Ｎ，Ｎ，Ｎ−テトラメチルブタン−１，３−ジアミン、Ｎ，Ｎ，Ｎ，Ｎ−テトラ−メチルプロパン−１，３−ジアミンおよびＮ，Ｎ，Ｎ，Ｎ−テトラメチルヘキサン−１，６−ジアミンからなる群から選択され、好ましくは２，２′−ジモルホリノジエチルエーテルである。
【００８７】
他の実施態様では、アルカノールアミン触媒は、ジメチルエタノールアミン、トリエタノールアミンおよびこれらの混合物からなる群から選択される。
【００８８】
好ましい実施態様では，金属触媒は、水銀触媒、鉛触媒、スズ触媒、ビスマス触媒、カリウム触媒、リチウム触媒、チタン触媒、ジルコニウム触媒および亜鉛触媒ならびにこれらの混合物からなる群から選択される。
【００８９】
他の好ましい実施態様では、金属触媒は、ジラウリン酸ジブチルスズ（ＤＢＴＬ）、オクタン酸スズ、オクタン酸カリウム、ネオデカン酸ビスマスおよびネオデカン酸亜鉛ならびにこれらの混合物からなる群から選択される。
【００９０】
好ましい実施態様では、少なくとも一つの触媒の量は、二成分組成物の全質量を基準として、≧０．０５質量％〜≦５．０質量％の範囲内、好ましくは≧０．５質量％〜≦５．０質量％の範囲内にある。
【００９１】
（ｆ）添加物
本発明の二成分組成物は、さらに少なくとも一つの添加物を含む。当業者は、これらの添加物および先に記載されたようなポリウレタン組成物を得るために添加されてもよい任意の他の添加物を十分に知っている。
【００９２】
存在する場合に、少なくとも一つの添加物は、乳化剤、難燃剤、抗微生物剤、顔料、脱泡剤、安定剤、可塑剤、希釈剤、湿潤分散剤および充填剤からなる群から選択される。
【００９３】
乳化剤
乳化剤または乳化ポリオールは、非イオン性界面活性剤およびカチオン性界面活性剤からなる群から選択される。
【００９４】
好ましくは、非イオン性界面活性剤は、エトキシル化アルキルポリエーテルである。適切な乳化剤は、入手可能であり、たとえばBASF SEによるLutensol（登録商標）である。
【００９５】
難燃剤
適切な難燃剤は、たとえばリン酸トリクレシル、リン酸トリス（２−クロロエチル）、リン酸トリス（２−クロロプロピル）、リン酸トリス（１，３−ジクロロプロピル）、リン酸トリス（２，３−ジブロモプロピル）および二リン酸テトラキス（２−クロロエチル）エチレンを含む。
【００９６】
上述のハロゲン置換リン酸エステルとは別に、本発明により製造されたポリウレタンに難燃性を付与するために、赤リン、酸化アルミニウム水和物、三酸化アンチモン、三酸化ヒ素、ポリリン酸アンモニウムおよび硫酸カルシウムのような無機難燃剤またはシアヌル酸誘導体、たとえばメラミン、またはこれらの二つ以上の難燃剤、たとえばリン酸アンモニウムとメラミンとの混合物、およびまた任意にデンプンおよび／または膨張黒鉛も使用可能である。
【００９７】
抗微生物剤
殺生物剤、殺菌剤および静真菌剤のような抗微生物剤が、添加物として使用される。代表例は、Ｎ−トリクロロメチルチオフタルイミド、１０，１０′−オキシビスフェノキサルシン、および２−Ｎ−オクチル−６−イソチアゾリンである。
【００９８】
顔料
「顔料」の用語は、顔料を含む組成物を着色するおよび／または不透明にすることを意図する白色または有色の鉱物粒子または有機粒子を意味すると解釈されるべきである。
【００９９】
顔料は、白色または有色の鉱物および／または有機物であってよい。適切な鉱物顔料は、酸化チタン、二酸化チタン、酸化ジルコニウム、二酸化ジルコニウム、酸化セリウム、二酸化セリウム、酸化亜鉛、酸化鉄、酸化クロム、フェリックブルー、マンガンバイオレット、ウルトラマリンブルーおよびクロム水和物ならびにこれらの混合物を含むが、これらに限定されるものではない。
【０１００】
市場で入手可能な顔料の例は、ドイツ国のLanxessによるBayferrox（登録商標）およびHeubachによるHeucosin（登録商標）である。
【０１０１】
安定剤
本発明の目的のための安定剤は、有害な環境の影響からポリウレタンを保護する添加物である。この例は、一次酸化防止剤および二次酸化防止剤、ヒンダードアミン光安定剤、ＵＶ吸収剤、加水分解制御剤および失活剤である。
【０１０２】
一次酸化防止剤の例は、BASFによるIrganox（登録商標）である。これは、貯蔵および変換の両方の間に、ポリオール中でのフリーラジカル種およびヒドロペルオキシドの形成を抑制する。
【０１０３】
ＵＶ吸収剤は、ＵＶ光により誘導される酸化からポリウレタンを保護する。ＵＶ吸収剤の例は、BASFによるTinuvin（登録商標）である。
【０１０４】
ヒンダードアミン光安定剤の例は、BASFによるChimassorb（登録商標）である。
【０１０５】
市販の安定剤の例は、Plastics Additive Handbook, 5th Edition, H. Zweifel, ed., Hanser Publishers, Munich, 2001 ([1]), p.98 S136に提供されている。
適切な安定剤は、BASFによるCycloquart（登録商標）のようなシラン化合物である。
【０１０６】
可塑剤
好ましくは、添加剤は、アルカンスルホン酸フェニル、フタル酸ジアルキル、リン酸トリイソブチル、トリエチレングリコールビス（２−エチルヘキサノアート）およびビス（イソプロピル）ナフタレンのような一つ以上の可塑剤である。
【０１０７】
希釈剤
本発明の目的のための希釈剤は、有機溶媒である。適切な有機溶媒の例は、ナフタレン、ミネラルスピリットまたはアルコール、アルキレングリコールおよびジメチロールシクロヘキサンのような低分子量のジオールである。
【０１０８】
湿潤分散剤
好ましい湿潤分散剤は、不飽和ポリアミンアミドの塩および低分子量の酸性ポリエステルの塩およびこれらの混合物、たとえばBYK Chemieによるantiterra（登録商標）U、disperbyk（登録商標）、Byk（登録商標）088である。
【０１０９】
充填剤
充填剤は、慣例の通常の有機充填剤および無機充填剤、補強剤および増量剤を含む。具体的な例は、ケイ酸塩鉱物のような無機充填剤、たとえばアンティゴライト、蛇紋岩、ホルンブレンド、角閃石、クリソタイル、タルクのような層状ケイ酸塩；カオリン、酸化アルミニウム、ケイ酸アルミニウム、酸化チタンおよび酸化鉄のような金属酸化物、チョーク、バライトのような金属塩および硫化カドミウム、硫化亜鉛のような無機顔料およびガラス粒子である。有用な有機充填剤は、たとえばカーボンブラック、メラミン、膨張黒鉛、ロジン、シクロペンタジエニル樹脂、グラフトポリマー、セルロース繊維、芳香族および／または脂肪族ジカルボン酸エステルをベースとするポリエステル繊維および炭素繊維を含む。無機充填剤および有機充填剤は、個別にまたは混合物として使用することができる。
【０１１０】
少なくとも一つの添加物は、成分Ａおよび／または成分Ｂに添加することができる。
【０１１１】
好ましい実施態様では、少なくとも一つの添加物は、二成分組成物の全質量を基準として、≧０．１質量％〜≦５０質量％の範囲内、好ましくは≧０．２質量％〜≦３０質量％の範囲内で存在する。
【０１１２】
成分（Ａ）の成分（Ｂ）に対する質量比は、１：２０〜３：１の範囲内にある。
【０１１３】
好ましい実施態様では、現在特許請求の範囲に記載されている発明は、
（Ｉ）
（ｉ）ポリエーテルポリオール、ポリエステルポリオール、Ｃ2〜Ｃ32アルキルポリオールおよび糖アルコールからなる群から選択される一つの第一の飽和ポリヒドロキシ化合物≧５質量％〜≦４０質量％；
（ｉｉ）水≧１質量％〜≦５０質量％；
（ｉｉｉ）金属酸化物、金属水酸化物、金属アルミン酸塩および金属ケイ酸塩からなる群から選択される少なくとも一つの金属成分≧２質量％〜≦２５質量％；
を含む成分Ａと；
（ＩＩ）少なくとも一つのポリイソシアナートを含む成分Ｂ≧１０質量％〜≦９０質量％と
を含む二成分被覆組成物に関する。
【０１１４】
好ましい実施態様では、現在特許請求の範囲に記載されている発明は、
（Ｉ）
（ｉ）ポリエーテルポリオール、ポリエステルポリオール、Ｃ2〜Ｃ32アルキルポリオールおよび糖アルコールからなる群から選択される少なくとも一つの第一の飽和ポリヒドロキシ化合物；
（ｉｉ）水；
（ｉｉｉ）金属酸化物、金属水酸化物、金属アルミン酸塩および金属ケイ酸塩からなる群から選択される少なくとも一つの金属成分；
（ｉｖ）ポリエーテルポリオール、ポリエステルポリオール、Ｃ2〜Ｃ32アルキルポリオールおよび糖アルコールからなる群から選択される少なくとも一つの第二の飽和ポリヒドロキシ化合物；
ここで、第二のポリヒドロキシ化合物は、第一のポリヒドロキシ化合物とは異なる；
を含む成分Ａと；
（ＩＩ）少なくとも一つのポリイソシアナートを含む成分Ｂと
を含む二成分被覆組成物に関する。
【０１１５】
好ましい実施態様では、現在特許請求の範囲に記載されている発明は、
（Ｉ）
（ｉ）ポリエーテルポリオール、ポリエステルポリオール、Ｃ2〜Ｃ32アルキルポリオールおよび糖アルコールからなる群から選択される一つの第一の飽和ポリヒドロキシ化合物≧５質量％〜≦４０質量％；
（ｉｉ）水≧１質量％〜≦５０質量％；
（ｉｉｉ）金属酸化物、金属水酸化物、金属アルミン酸塩および金属ケイ酸塩からなる群から選択される少なくとも一つの金属成分≧２質量％〜≦２５質量％；
（ｉｖ）ポリエーテルポリオール、ポリエステルポリオール、Ｃ2〜Ｃ32アルキルポリオールおよび糖アルコールからなる群から選択される一つの第二の飽和ポリヒドロキシ化合物≧０．２質量％〜≦２０質量％；
ここで、第二のポリヒドロキシ化合物は、第一のポリヒドロキシ化合物とは異なる；
を含む成分Ａと；
（ＩＩ）少なくとも一つのポリイソシアナートを含む成分Ｂ≧１０質量％〜≦９０質量％と
を含む二成分被覆組成物に関する。
【０１１６】
他の好ましい実施態様では、現在特許請求の範囲に記載されている発明は、
（Ｉ）
（ｉ）ポリエーテルポリオール、ポリエステルポリオール、Ｃ2〜Ｃ32アルキルポリオールおよび糖アルコールからなる群から選択される一つの第一の飽和ポリヒドロキシ化合物≧５質量％〜≦４０質量％；
（ｉｉ）水≧５質量％〜≦５０質量％；
（ｉｉｉ）金属酸化物、金属水酸化物、金属アルミン酸塩および金属ケイ酸塩からなる群から選択される少なくとも一つの金属成分≧２質量％〜≦２０質量％；
（ｉｖ）ポリエーテルポリオール、ポリエステルポリオール、Ｃ2〜Ｃ32アルキルポリオールおよび糖アルコールからなる群から選択される一つの第二の飽和ポリヒドロキシ化合物≧０．２質量％〜≦２０質量％；
ここで、第二のポリヒドロキシ化合物は、第一のポリヒドロキシ化合物とは異なる；
を含む成分Ａと；
（ＩＩ）少なくとも一つのポリイソシアナートを含む成分Ｂ≧２０質量％〜≦８０質量％と
を含む二成分被覆組成物に関する。
【０１１７】
好ましい実施態様では、現在特許請求の範囲に記載されている発明は、
（Ｉ）
（ｉ）ポリエーテルポリオールおよびポリエステルポリオールからなる群から選択される少なくとも一つの第一の飽和ポリヒドロキシ化合物；
（ｉｉ）水；
（ｉｉｉ）金属酸化物、金属水酸化物、金属アルミン酸塩および金属ケイ酸塩からなる群から選択される少なくとも一つの金属成分；
（ｉｖ）Ｃ2〜Ｃ32アルキルポリオールおよび糖アルコールからなる群から選択される少なくとも一つの第二の飽和ポリヒドロキシ化合物；
を含む成分Ａと；
（ＩＩ）少なくとも一つのポリイソシアナートを含む成分Ｂと
を含む二成分被覆組成物に関する。
【０１１８】
他の好ましい実施態様では、現在特許請求の範囲に記載されている発明は、
（Ｉ）
（ｉ）ポリエーテルポリオールおよびポリエステルポリオールからなる群から選択される一つの第一の飽和ポリヒドロキシ化合物≧５質量％〜≦４０質量％；
（ｉｉ）水≧１質量％〜≦５０質量％；
（ｉｉｉ）金属酸化物、金属水酸化物、金属アルミン酸塩および金属ケイ酸塩からなる群から選択される少なくとも一つの金属成分≧２質量％〜≦２５質量％；
（ｉｖ）Ｃ2〜Ｃ32アルキルポリオールおよび糖アルコールからなる群から選択される一つの第二の飽和ポリヒドロキシ化合物≧０．２質量％〜≦２０質量％；
ここで、第二のポリヒドロキシ化合物は、第一のポリヒドロキシ化合物とは異なる；
を含む成分Ａと；
（ＩＩ）少なくとも一つのポリイソシアナートを含む成分Ｂ≧１０質量％〜≦９０質量％と
を含む二成分被覆組成物に関する。
【０１１９】
他の好ましい実施態様では、現在特許請求の範囲に記載されている発明は、
（Ｉ）
（ｉ）ポリエーテルポリオール、ポリエステルポリオール、Ｃ2〜Ｃ32アルキルポリオールおよび糖アルコールからなる群から選択される一つの第一の飽和ポリヒドロキシ化合物≧５質量％〜≦４０質量％；
（ｉｉ）水≧５質量％〜≦５０質量％；
（ｉｉｉ）金属酸化物、金属水酸化物、金属アルミン酸塩および金属ケイ酸塩からなる群から選択される少なくとも一つの金属成分≧２質量％〜≦２０質量％；
（ｉｖ）ポリエーテルポリオール、ポリエステルポリオール、Ｃ2〜Ｃ32アルキルポリオールおよび糖アルコールからなる群から選択される一つの第二の飽和ポリヒドロキシ化合物≧０．２質量％〜≦２０質量％；
ここで、第二のポリヒドロキシ化合物は、第一のポリヒドロキシ化合物とは異なる；
を含む成分Ａと；
（ＩＩ）少なくとも一つのポリイソシアナートを含む成分Ｂ≧２０質量％〜≦８０質量％と
を含む二成分被覆組成物に関する。
【０１２０】
好ましい実施態様では、現在特許請求の範囲に記載されている発明は、
（Ｉ）
（ｉ）ポリエーテルポリオールおよびポリエステルポリオールからなる群から選択される一つの第一の飽和ポリヒドロキシ化合物≧５質量％〜≦４０質量％；
（ｉｉ）水≧５質量％〜≦５０質量％；
（ｉｉｉ）金属酸化物、金属水酸化物、金属アルミン酸塩および金属ケイ酸塩からなる群から選択される少なくとも一つの金属成分≧２質量％〜≦２０質量％；
（ｉｖ）Ｃ2〜Ｃ32アルキルポリオールおよび糖アルコールからなる群から選択される一つの第二の飽和ポリヒドロキシ化合物≧０．２質量％〜≦２０質量％；
ここで、第二のポリヒドロキシ化合物は、第一のポリヒドロキシ化合物とは異なる；
を含む成分Ａと；
（ＩＩ）少なくとも一つのポリイソシアナートを含む成分Ｂ≧２０質量％〜≦８０質量％と
を含む二成分被覆組成物に関する。
【０１２１】
好ましい実施態様では、現在特許請求の範囲に記載されている発明は、
（Ｉ）
（ｉ）ポリエーテルポリオールおよびポリエステルポリオールからなる群から選択される少なくとも一つの第一の飽和ポリヒドロキシ化合物；
（ｉｉ）水；
（ｉｉｉ）金属酸化物、金属水酸化物、金属アルミン酸塩および金属ケイ酸塩からなる群から選択される少なくとも一つの金属成分；
（ｉｖ）Ｃ2〜Ｃ6アルキルポリオールおよび糖アルコールからなる群から選択される少なくとも一つの第二の飽和ポリヒドロキシ化合物；
を含む成分Ａと；
（ＩＩ）少なくとも一つのポリイソシアナートを含む成分Ｂと
を含む二成分被覆組成物に関する。
【０１２２】
他の好ましい実施態様では、現在特許請求の範囲に記載されている発明は、
（Ｉ）
（ｉ）ポリエーテルポリオールおよびポリエステルポリオールからなる群から選択される一つの第一の飽和ポリヒドロキシ化合物≧５質量％〜≦４０質量％；
（ｉｉ）水≧１質量％〜≦５０質量％；
（ｉｉｉ）金属酸化物、金属水酸化物、金属アルミン酸塩および金属ケイ酸塩からなる群から選択される少なくとも一つの金属成分≧２質量％〜≦２５質量％；
（ｉｖ）Ｃ2〜Ｃ6アルキルポリオールおよび糖アルコールからなる群から選択される一つの第二の飽和ポリヒドロキシ化合物≧０．２質量％〜≦２０質量％；
を含む成分Ａと；
（ＩＩ）少なくとも一つのポリイソシアナートを含む成分Ｂ≧１０質量％〜≦９０質量％と
を含む二成分被覆組成物に関する。
【０１２３】
他の好ましい実施態様では、現在特許請求の範囲に記載されている発明は、
（Ｉ）
（ｉ）ポリエーテルポリオールおよびポリエステルポリオールからなる群から選択される一つの第一の飽和ポリヒドロキシ化合物≧５質量％〜≦４０質量％；
（ｉｉ）水≧５質量％〜≦５０質量％；
（ｉｉｉ）金属酸化物、金属水酸化物、金属アルミン酸塩および金属ケイ酸塩からなる群から選択される少なくとも一つの金属成分≧２質量％〜≦２０質量％；
（ｉｖ）Ｃ2〜Ｃ6アルキルポリオールおよび糖アルコールからなる群から選択される一つの第二の飽和ポリヒドロキシ化合物≧０．２質量％〜≦２０質量％；
を含む成分Ａと；
（ＩＩ）少なくとも一つのポリイソシアナートを含む成分Ｂ≧２０質量％〜≦８０質量％と
を含む二成分被覆組成物に関する。
【０１２４】
好ましい実施態様では、現在特許請求の範囲に記載されている発明は、
（Ｉ）
（ｉ）ポリエーテルポリオールおよびポリエステルポリオールからなる群から選択される一つの第一の飽和ポリヒドロキシ化合物≧５質量％〜≦４０質量％；
（ｉｉ）水≧５質量％〜≦５０質量％；
（ｉｉｉ）金属酸化物、金属水酸化物、金属アルミン酸塩および金属ケイ酸塩からなる群から選択される少なくとも一つの金属成分≧２質量％〜≦２０質量％；
（ｉｖ）Ｃ2〜Ｃ6アルキルポリオールおよび糖アルコールからなる群から選択される一つの第二の飽和ポリヒドロキシ化合物≧０．２質量％〜≦２０質量％；
を含む成分Ａと；
（ＩＩ）少なくとも一つのポリイソシアナートを含む成分Ｂ≧２０質量％〜≦７０質量％と
を含む二成分被覆組成物に関する。
【０１２５】
上述のような好ましい実施態様は、次の節で概説されるような使用および方法にも適用される。
【０１２６】
他の態様では、本発明は、
ａ）一つの第一の飽和ポリヒドロキシ化合物と、任意の一つの第二の飽和ポリヒドロキシ化合物と、水と、金属酸化物、金属水酸化物、金属アルミン酸塩および金属ケイ酸塩からなる群から選択される少なくとも一つの金属成分とを混合することにより成分（Ａ）を製造すること；
および
ｂ）ポリイソシアナート成分（Ｂ）を、成分（Ａ）の混合物に添加し、混合して、被覆組成物を得ること
を含む二成分組成物の製造方法に関する。
【０１２７】
任意に、ステップ（ａ）および／またはステップ（ｂ）は、≧５０℃〜≦１００℃の範囲内の温度で加熱に供されてよい。
【０１２８】
「混合」の用語は、必ずしも反応器ではない容器内で実施される成分の機械的攪拌を指す。攪拌手段は、熱および質量の分配をより良好にする成分の十分な混合を提供する。
【０１２９】
混合は、好ましくは、≧１００〜≦１０００ｒｐｍの範囲内の回転速度で行われる激しい混合である。
【０１３０】
実施態様では、上述のような二成分組成物の製造方法のステップａ）および／またはステップｂ）は、互いに独立して、任意に少なくとも一つの触媒および／または少なくとも一つの添加物の存在で実施される。
【０１３１】
他の態様では、本発明は、
（Ｉ）
（ｉ）ポリエーテルポリオール、ポリエステルポリオール、Ｃ2〜Ｃ32アルキルポリオールおよび糖アルコールからなる群から選択される一つの第一の飽和ポリヒドロキシ化合物≧５質量％〜≦４０質量％；
（ｉｉ）水≧１質量％〜≦５０質量％；
（ｉｉｉ）金属酸化物、金属水酸化物、金属アルミン酸塩および金属ケイ酸塩からなる群から選択される少なくとも一つの金属成分≧２質量％〜≦２５質量％；
を含む成分Ａと；
（ＩＩ）少なくとも一つのポリイソシアナートを含む成分Ｂ≧１０質量％〜≦９０質量％と
を含む二成分組成物を適用することにより表面を被覆する方法に関する。
ここで、被覆は、ＡＳＴＭ  Ｄ  ６３８法に従って決定して、少なくとも１．５ＭＰａの引張強さを有する。
【０１３２】
実施態様では、本発明は、
（Ｉ）
（ｉ）ポリエーテルポリオール、ポリエステルポリオール、Ｃ2〜Ｃ32アルキルポリオールおよび糖アルコールからなる群から選択される一つの第一の飽和ポリヒドロキシ化合物≧５質量％〜≦４０質量％；
（ｉｉ）水≧１質量％〜≦５０質量％；
（ｉｉｉ）金属酸化物、金属水酸化物、金属アルミン酸塩および金属ケイ酸塩からなる群から選択される少なくとも一つの金属成分≧２質量％〜≦２５質量％；
（ｉｖ）ポリエーテルポリオール、ポリエステルポリオール、Ｃ2〜Ｃ32アルキルポリオールおよび糖アルコールからなる群から選択される一つの第二の飽和ポリヒドロキシ化合物≧０．２質量％〜≦２０質量％；
ここで、第二のポリヒドロキシ化合物は、第一のポリヒドロキシ化合物とは異なる、
を含む成分Ａと；
（ＩＩ）少なくとも一つのポリイソシアナートを含む成分Ｂ≧１０質量％〜≦９０質量％と
を含む二成分組成物を適用することにより表面を被覆する方法に関する。
ここで、被覆は、ＡＳＴＭ  Ｄ  ６３８法に従って決定して、少なくとも１．５ＭＰａの引張強さを有する。
【０１３３】
実施態様では、本発明は、
（Ｉ）
（ｉ）ポリエーテルポリオールおよびポリエステルポリオールからなる群から選択される一つの第一の飽和ポリヒドロキシ化合物≧５質量％〜≦４０質量％；
（ｉｉ）水≧１質量％〜≦５０質量％；
（ｉｉｉ）金属酸化物、金属水酸化物、金属アルミン酸塩および金属ケイ酸塩からなる群から選択される少なくとも一つの金属成分≧２質量％〜≦２５質量％；
（ｉｖ）Ｃ2〜Ｃ32アルキルポリオールおよび糖アルコールからなる群から選択される一つの第二の飽和ポリヒドロキシ化合物≧０．２質量％〜≦２０質量％；
を含む成分Ａと；
（ＩＩ）少なくとも一つのポリイソシアナートを含む成分Ｂ≧１０質量％〜≦９０質量％と
を含む二成分組成物を適用することにより表面を被覆する方法に関する。
ここで、被覆は、ＡＳＴＭ  Ｄ  ６３８法に従って決定して、少なくとも１．５ＭＰａの引張強さを有する。
【０１３４】
実施態様では、本発明は、
（Ｉ）
（ｉ）ポリエーテルポリオールおよびポリエステルポリオールからなる群から選択される一つの第一の飽和ポリヒドロキシ化合物≧５質量％〜≦４０質量％；
（ｉｉ）水≧１質量％〜≦５０質量％；
（ｉｉｉ）金属酸化物、金属水酸化物、金属アルミン酸塩および金属ケイ酸塩からなる群から選択される少なくとも一つの金属成分≧２質量％〜≦２５質量％；
（ｉｖ）Ｃ2〜Ｃ6アルキルポリオールおよび糖アルコールからなる群から選択される一つの第二の飽和ポリヒドロキシ化合物≧０．２質量％〜≦２０質量％
を含む成分Ａと；
（ＩＩ）少なくとも一つのポリイソシアナートを含む成分Ｂ≧１０質量％〜≦８０質量％と
を含む二成分組成物を適用することにより表面を被覆する方法に関する。
ここで、被覆は、ＡＳＴＭ  Ｄ  ６３８法に従って決定して、少なくとも１．５ＭＰａの引張強さを有する。
【０１３５】
実施態様では、上述の方法は、任意に、少なくとも一つの触媒および／または少なくとも一つの添加物の存在で実施される。
【０１３６】
他の態様では、現在特許請求の範囲に記載された発明は、表面を被覆する方法に関する。この方法は、ポリウレタンフローリングまたは被覆を得るために、
ａ）一つの第一の飽和ポリヒドロキシ化合物と、任意の一つの第二の飽和ポリヒドロキシ化合物と、水と、金属酸化物、金属水酸化物、金属アルミン酸塩および金属ケイ酸塩からなる群から選択される少なくとも一つの金属成分とを混合することにより成分（Ａ）を製造すること；
ｂ）少なくとも一つのポリイソシアナート成分（Ｂ）を、成分（Ａ）の混合物に添加し、混合して、混合材料を得ること、
ｃ）混合材料を表面に適用すること、
ｄ）任意に、適用した混合材料を平滑化すること、および
ｅ）適用された混合材料を硬化すること
を含む。
【０１３７】
本発明の文脈において、「硬化」は、成分Ａと成分Ｂとの間で硬化した被覆を形成する化学反応に関する。
【０１３８】
二成分組成物のショア硬度は、ＡＳＴＭ  Ｄ２２４０に従ってデュロメータＤスケールを用いて測定される。この試験は、押込に対する材料の抵抗を測定する。
【０１３９】
好ましい実施態様では、二成分組成物のショア硬度（ショアＤ）は、≧４０〜≦９０の範囲内にある。
【０１４０】
二成分組成物の引張強さは、ＡＳＴＭ  Ｄ  ６３８に従って測定される。
【０１４１】
好ましい実施態様では、二成分組成物は、≧４Ｎ／ｍｍ2〜≦３０Ｎ／ｍｍ2の範囲内の引張強さを有する。
【０１４２】
好ましくは、二成分組成物は、建設工業において使用される。
【０１４３】
たとえば被覆、フローリングまたはライニングとして、補修または改修される構成部品およびこの構成部品が構築される基材は、任意の材料、たとえばコンクリート、モルタル、鋼または銅のような金属、石材、レンガ、石積み、被覆、複合材料またはプラスチックであってよい。
【０１４４】
他の実施態様では、現在特許請求の範囲に記載されている発明は、ポリウレタンフローリングまたは被覆を得るために、
ａ）一つの第一のポリヒドロキシ化合物と、任意の一つの第二のポリヒドロキシ化合物と、水と、金属酸化物、金属水酸化物、金属アルミン酸塩および金属ケイ酸塩からなる群から選択される少なくとも一つの金属成分とを混合することにより成分（Ａ）を製造すること；
ｂ）少なくとも一つのポリイソシアナート成分（Ｂ）を、成分（Ａ）の混合物に添加し、混合して、混合材料を得ること、
ｃ）混合材料を表面に適用すること、
ｄ）任意に、適用した混合材料を平滑化すること、および
ｅ）適用された混合材料を硬化すること
を含む、組成物を適用する少なくとも一つのステップを含む、コンクリート、モルタル、金属、石材、レンガ、石積み、被覆、複合材料またはプラスチックから選択される表面を被覆する方法に関する。
【０１４５】
他の実施態様では、現在特許請求の範囲に記載されている発明は、ポリウレタンフローリングまたは被覆を得るために、
ａ）一つの第一のポリヒドロキシ化合物と、一つの第二のポリヒドロキシ化合物と、水と、金属酸化物、金属水酸化物、金属アルミン酸塩および金属ケイ酸塩からなる群から選択される少なくとも一つの金属成分とを混合することにより成分（Ａ）を製造すること；
ｂ）少なくとも一つのポリイソシアナート成分（Ｂ）を、成分（Ａ）の混合物に添加し、混合して、混合材料を得ること、
ｃ）混合材料を表面に適用すること、
ｄ）任意に、適用した混合材料を平滑化すること、および
ｅ）適用された混合材料を硬化すること
を含む、組成物を適用する少なくとも一つのステップを含む、コンクリート、モルタル、金属、石材、レンガ、石積み、被覆、複合材料またはプラスチックから選択される表面を被覆する方法に関する。
【０１４６】
実施態様では、上述のような表面を被覆する方法のステップａ）および／またはステップｂ）は、互いに独立して、任意に、少なくとも一つの触媒および／または少なくとも一つの添加物の存在で実施される。
【０１４７】
本発明により使用される組成物は、二成分組成物である。これらの二つの成分は、自発的反応を避けるために別々に貯蔵される。これらの成分は、互いにパッケージとして組み立てられていてよい。使用のために、これらの成分は互いに混合され、水和反応および硬化反応が始まるので、これらの成分は混合後のオープンタイム内に処理される。任意に、特別な目的のために、一つ以上の付加的成分が含まれていてよい。たとえば、顔料のような着色剤を含む付加的成分が、着色する目的で使用されてよい。
【０１４８】
利点：
二成分被覆組成物の実施態様は、次の利点の一つ以上を提供することができる：
１．適用される表面に耐薬品性を提供する。
２．適用される表面に防水性を提供する。
３．組成物はＮＨ反応性基を含まない。
４．組成物は良好な機械特性を提供する。
５．水の添加に関連する利点は、両方とも貯蔵安定性である簡単な二成分系で実現することができ、かつ三成分材料との関連で有益な物理特性および化学特性を維持する。
【０１４９】
次に、本発明の具体的な実施態様を記載する：
１．
（Ｉ）
（ｉ）ポリエーテルポリオール、ポリエステルポリオール、Ｃ2〜Ｃ32アルキルポリオールおよび糖アルコールからなる群から選択される一つの第一の飽和ポリヒドロキシ化合物；
（ｉｉ）二成分組成物の全質量を基準として、水≧１質量％〜≦５０質量％；および
（ｉｉｉ）二成分組成物の全質量を基準として、金属酸化物、金属水酸化物、金属アルミン酸塩および金属ケイ酸塩からなる群から選択される少なくとも一つの金属成分≧２質量％〜≦５０質量％
を含む成分Ａと；
（ＩＩ）少なくとも一つのポリイソシアナートを含む成分Ｂと
を含む二成分被覆組成物。
【０１５０】
２．一つの第一の飽和ポリヒドロキシ化合物は、ポリエチレングリコール、ポリプロピレングリコール、ポリプロピレンオキシドジオールおよびポリプロピレンオキシドトリオールからなる群から選択される、実施態様１に記載の二成分組成物。
【０１５１】
３．一つの第一の飽和ポリヒドロキシ化合物の量は、二成分組成物の全質量を基準として、≧５．０質量％〜≦４０質量％の範囲内にある、実施態様１または２に記載の二成分組成物。
【０１５２】
４．一つの第一の飽和ポリヒドロキシ化合物は、ＤＩＮ  ５５６７２−１に従って決定して、≧５０〜≦２０，０００ｇ／ｍｏｌの範囲内の質量平均分子量Ｍwを有する、実施態様１から３までの一つ以上に記載の二成分組成物。
【０１５３】
５．成分Ａは、さらに（ｉｖ）一つの第一の飽和ポリヒドロキシ化合物とは異なる、ポリエーテルポリオール、ポリエステルポリオール、Ｃ2〜Ｃ32アルキルポリオールおよび糖アルコールからなる群から選択される一つの第二の飽和ポリヒドロキシ化合物を含む、実施態様１に記載の二成分組成物。
【０１５４】
６．一つの第二の飽和ポリヒドロキシ化合物は、Ｃ2〜Ｃ32アルキルポリオールおよび糖アルコールからなる群から選択される、実施態様５に記載の二成分組成物。
【０１５５】
７．一つの第二の飽和ポリヒドロキシ化合物の量は、二成分組成物の全質量を基準として、≧０．２質量％〜≦２０質量％の範囲内にある、実施態様５または６に記載の二成分組成物。
【０１５６】
８．少なくとも一つの金属成分は、金属酸化物および金属水酸化物からなる群から選択される、実施態様１に記載の二成分組成物。
【０１５７】
９．金属酸化物および／または金属水酸化物は、アルカリ土類金属酸化物および／またはアルカリ土類金属水酸化物である、実施態様８に記載の二成分組成物。
【０１５８】
１０．少なくとも一つの金属酸化物および／または少なくとも一つの金属水酸化物は、酸化マグネシウム、水酸化マグネシウム、酸化カルシウムおよび水酸化カルシウムからなる群から選択される、実施態様１または８の一つ以上に記載の二成分組成物。
【０１５９】
１１．少なくとも一つの金属酸化物および／または少なくとも一つの金属水酸化物の量は、二成分組成物の全質量を基準として、≧２質量％〜≦２５質量％の範囲内にある、実施態様１から１０までの一つ以上に記載の二成分組成物。
【０１６０】
１２．少なくとも一つのポリイソシアナートは、液状のオリゴマーまたはプレポリマーである、実施態様１に記載の二成分組成物。
【０１６１】
１３．少なくとも一つのポリイソシアナートは、ペンタメチレンジイソシアナート、ヘキサメチレンジイソシアナート、イソホロンジイソシアナート、２，２，４−および２，４，４−トリメチル−１，６−ヘキサメチレンジイソシアナート、テトラメトキシブタン１，４−ジイソシアナート、ブタン−１，４−ジイソシアナート、ジシクロヘキシルメタンジイソシアナート、シクロヘキサン１，３−および１，４−ジイソシアナート、１，１２−ドデカメチレンジイソシアナート、二量体脂肪酸のジイソシアナート；リジンメチルエステルジイソシアナート、１−イソシアナト−３，３，５−トリメチル−５−イソシアナトメチルシクロヘキサン、水素化ジフェニルメタンジイソシアナート、水素化２，４−トルエンジイソシアナート、水素化２，６−トルエンジイソシアナート、メチレンジフェニルジイソシアナート、トルエンジイソシアナート、ナフタレンジイソシアナート、ポリマーのメチレンジフェニルジイソシアナート、カルボジイミド変性メチレンジフェニルジイソシアナートからなる群から選択される、実施態様１に記載の二成分組成物。
【０１６２】
１４．少なくとも一つのポリイソシアナートの量は、二成分組成物の全質量を基準として、≧１０質量％〜≦９０質量％の範囲内にある、実施態様１から１３までの一つ以上に記載の二成分組成物。
【０１６３】
１５．アミン触媒、アルカノールアミン触媒および金属触媒からなる群から選択される少なくとも一つの触媒をさらに含む、実施態様１に記載の二成分組成物。
【０１６４】
１６．アミン触媒は、第三級脂肪族アミン触媒である、実施態様１５に記載の二成分組成物。
【０１６５】
１７．第三級脂肪族アミン触媒は、モルホリノをベースとする、実施態様１６に記載の二成分組成物。
【０１６６】
１８．第三級脂肪族アミン触媒は、２，２′−ジモルホリノジエチルエーテルである、実施態様１７に記載の二成分組成物。
【０１６７】
１９．金属触媒は、スズ触媒、ビスマス触媒、カリウム触媒、リチウム触媒、チタン触媒、ジルコニウム触媒、亜鉛触媒およびこれらの混合物からなる群から選択される、実施態様１５に記載の二成分組成物。
【０１６８】
２０．金属触媒は、ジラウリン酸ジブチルスズ、オクタン酸第一スズ、ネオデカン酸ビスマスおよびネオデカン酸亜鉛からなる群から選択される、実施態様１５に記載の二成分組成物。
【０１６９】
２１．触媒の量は、二成分組成物の全質量を基準として、≧０．０５質量％〜≦５．０質量％の範囲内にある、実施態様１５に記載の二成分組成物。
【０１７０】
２２．少なくとも一つの添加物をさらに含む、実施態様１から２１までの一つ以上に記載の二成分組成物。
【０１７１】
２３．少なくとも一つの添加物が、成分Ａおよび／または成分Ｂに添加されている、実施態様１から２２までの一つ以上に記載の二成分組成物。
【０１７２】
２４．少なくとも一つの添加物は、乳化剤、難燃剤、抗微生物剤、顔料、ＵＶ線安定剤、可塑剤、希釈剤、有機充填剤および無機充填剤からなる群から選択される、実施態様２２または２３の一つ以上に記載の二成分組成物。
【０１７３】
２５．
（ａ）成分（ｉ）、（ｉｉ）および（ｉｉｉ）を混合することにより成分（Ａ）を製造すること；
（ｂ）成分（Ｂ）を、ステップ（ａ）の混合物に添加し、混合して、最終的な被覆組成物を得ること
を含む、実施態様１から２４までの一つ以上に記載の二成分組成物の製造方法。
【０１７４】
２６．
（Ｉ）
（ｉ）ポリエーテルポリオールおよびポリエステルポリオールからなる群から選択される少なくとも一つの第一の飽和ポリヒドロキシ化合物；
（ｉｉ）二成分組成物の全質量を基準として、水≧１質量％〜≦５０質量％；
（ｉｉｉ）二成分組成物の全質量を基準として、金属酸化物、金属水酸化物、金属アルミン酸塩および金属ケイ酸塩からなる群から選択される少なくとも一つの金属成分２質量％〜≦２５質量％；および
（ｉｖ）Ｃ2〜Ｃ6アルキルポリオールおよび糖アルコールからなる群から選択される少なくとも一つの第二の飽和ポリヒドロキシ化合物
を含む成分Ａと；
（ＩＩ）少なくとも一つのポリイソシアナートを含む成分Ｂと
を含む、実施態様１に記載の二成分被覆組成物。
【０１７５】
２７．
（ａ）成分（ｉ）、（ｉｉ）、（ｉｉｉ）および（ｉｖ）を混合することにより成分（Ａ）を製造すること；
（ｂ）成分（Ｂ）を、ステップ（ａ）の混合物に添加し、混合して、最終的な被覆組成物を得ること
のステップを含む、実施態様２６に記載の二成分組成物の製造方法。
【０１７６】
２８．
ａ）実施態様１から２６までの一つ以上に記載の二成分被覆組成物を準備すること；
ｂ）ステップａ）の被覆組成物を、被覆を得るための表面に適用することを含み；
ここで、被覆は、ＡＳＴＭ  Ｄ  ６３８法に従って決定して、少なくとも１．５ＭＰａの引張強さを有する、
表面を被覆する方法。
【０１７７】
２９．ＮＨ反応性基を含まない、実施態様１から２８までの一つ以上に記載の二成分組成物。
【０１７８】
実施例
化合物
Bayferrox（登録商標） redは、Lanxess（ドイツ国）により入手可能である。
【０１７９】
Arcol（登録商標）polyol 1104（低ＶＯＣの中分子量ポリプロピレンオキシドトリオール、ヒドロキシル価５３．５〜５７．５ｍｇＫＯＨ／ｇ）
Desmodur（登録商標） N3600（ヘキサメチレンジイソシアナートをベースとする多官能性脂肪族ポリイソシアナート樹脂）
は、Covestroにより入手可能である。
【０１８０】
Byk（登録商標）088（添加物）
Disperbyk（登録商標）190（湿潤分散剤）
Antiterra（登録商標）U（湿潤分散剤）
は、BYK-Chemie GmbHにより入手可能である。
【０１８１】
Lupranat（登録商標）M10R（２．６の平均官能価を有するジフェニルメタン−４，４′−ジイソシアナートオリゴマー）
Lupranat（登録商標）M70R（２．９の平均官能価を有するジフェニルメタン−４，４′−ジイソシアナートオリゴマー）
Cycloquart（登録商標）HS（安定剤）
は、BASF SEにより入手可能である。
【０１８２】
可塑剤WVC3800は、Celaneseにより入手可能である。
【０１８３】
Barite 15 extra（硫酸バリウム）は、Sibelco Specialty Minerals Europeにより入手可能である。
【０１８４】
Tolonate（商標）X FLO（脂肪族イソシアナートポリマー）は、Vencorexにより入手可能である。
【０１８５】
方法
ショア硬度（Ｄ）
ショア硬度は、デュロメータＤスケールを用いてＡＳＴＭ  Ｄ２２４０に従って測定された。この試験は、押込に対する材料の抵抗を測定する。
【０１８６】
引張強さ
引張強さを、ＡＳＴＭ  Ｄ  ６３８法に従って測定した。
【０１８７】
耐候試験
促進耐候性を、ＱＵＶ促進耐候試験により決定した。１５０×７５×１０ｍｍおよび７５×３５×１０ｍｍの被覆された試料および未被覆の試料を、ＱＵＶチャンバ（Q-Lab Corporation）内で、ＵＶＡ放射線（３１３ｎｍで０．４５Ｗ／ｍ2）でかつＩＳＯ１６４７４−３法に定義された人工的風化条件による１０００ｈの凝縮サイクルで人工的に風化させた。被覆の変化を、色、光沢、撥水性および粗さの測定により評価した。
【０１８８】
実施例１
水酸化カルシウム（１０５ｇ）およびbayferrox red（１５ｇ）を、激しく攪拌することで、Arcol（登録商標）Polyol 1104（５５ｇ）、グリセロール（５０ｇ）、Byk88（５ｇ）およびDisperbyk 190（２０ｇ）の混合物中に分散させた。分散液の製造後に、水（５０ｇ）を攪拌しながら添加して、成分Ａ（３３０ｇ）を得た。Lupranat M10R（１４１ｇ）、Lupranat M70R（２２２ｇ）、ヒマシ油（５６ｇ）およびArcol（登録商標）1104（１７１ｇ）を混合し、６０℃までゆっくりと加熱し、ＮＣＯ値が１６．０６％になるまでこの温度を維持した。可塑剤WVC3800（１１０ｇ）を、攪拌しながら添加し、成分Ｂ（６７０ｇ）を得た。
【０１８９】
硬化のために、成分Ａ（３００ｇ）と成分Ｂ（７００ｇ）とを一緒に混合し、３００ｒｐｍで攪拌した。１ｍｍの塗膜を、歯付きこてで適用し、混入空気をスパイクローラで除去した。ポットライフは、約１５分であり、タックフリー時間は、約１８ｈであった。
２３℃で５０％の相対湿度で７日後に、３８％の伸び率、６０のショア硬度（ショアＤ）および１６Ｎ／ｍｍ2の引張強さを有する光沢塗膜が得られた。
【０１９０】
実施例２
水酸化カルシウム（１１０ｇ）およびBarite 15 extra（３００ｇ）を、激しく攪拌することで、Arcol（登録商標）Polyol 1104（４６０ｇ）、グリセロール（２６ｇ）、cycloquart HS（４ｇ）、Disperbyk 199（２７ｇ）およびAntiterra U（１８ｇ）の混合物中に分散させた。分散液の製造後に、水（５５ｇ）を攪拌しながら添加して、成分Ａ（１０００ｇ）を得た。
【０１９１】
Desmodur N3600（４９０ｇ）Tolonate X FLO（４９０ｇ）、Byk 088（１９ｇ）およびジラウリル酸ジブチルスズ（１ｇ）を混合して、成分Ｂ（１０００ｇ）を得た。
【０１９２】
硬化のために、成分Ａ（２００ｇ）と成分Ｂ（２００ｇ）とを一緒に混合し、３００ｒｐｍで攪拌した。１ｍｍの塗膜を、歯付きこてで適用し、混入空気をスパイクローラで除去した。
【０１９３】
２３℃で５０％の相対湿度で７日後に、４５％の伸び率、６０のショア硬度（ショアＤ）および６Ｎ／ｍｍ2の引張強さを有する塗膜が得られた。
組成物は、１０００時間の測定ＱＵＶにより決定されるように光安定性であった。
【国際調査報告】
2021510393.tif 000002
2021510393.tif 000003
2021510393.tif 000004